(57)【要約】【課題】耐アルカリ性を向上させた有機反射防止膜を有するプラスチックレンズを提供する。【解決手段】プラスチック基材と、プラスチック基材上に形成されているハードコート層と、ハードコート層上に形成されている、少なくとも１層以上の有機反射防止膜とを備えているプラスチックレンズを構成する。反射防止膜は、加水分解可能な官能基と結合しているケイ素を有する少なくとも２種類以上の有機ケイ素化合物を加水分解、及び、重合して得られる三次元微細構造体と、その構造体中にコロイド状に分散している無機微粒子が含まれている。有機ケイ素化合物として、２以上の末端にケイ素を有し、鎖状構造の途中に少なくとも１つのウレア結合を有する機能性シラン化合物が含まれている。【選択図】なし【特許請求の範囲】
【請求項１】
プラスチック基材と、
前記プラスチック基材上に形成されているハードコート層と、
前記ハードコート層上に形成されている、少なくとも１層以上の有機反射防止膜と、を備えるプラスチックレンズであって、
前記反射防止膜は、少なくとも２種類以上の有機ケイ素化合物が加水分解及び重合して形成された三次元微細構造体と、前記三次元微細構造体中にコロイド状に分散されている無機微粒子と、を含有し、
前記有機ケイ素化合物として、加水分解可能な官能基と結合しているケイ素を２以上の末端に有し、鎖状構造の途中に少なくとも１つ以上のウレア結合を有する機能性シラン化合物が含まれている
ことを特徴とするプラスチックレンズ。
【請求項２】
前記有機反射防止膜は、互いに異なる屈折率を有する複数の層から形成され、前記ハードコート層の直上に形成されている層に、前記機能性シラン化合物の加水分解物が含まれることを特徴とする請求項１に記載のプラスチックレンズ。
【請求項３】
前記機能性シラン化合物は、２つの末端を有する直鎖構造であり、前記直鎖構造の途中に１つのウレア結合を有することを特徴とする請求項１又は２に記載のプラスチックレンズ。
【請求項４】
前記機能性シラン化合物は、
式
【化１】
2010038971.tif 000012
（式中、Ｒ１〜Ｒ６は加水分解可能な官能基である。）
であることを特徴とする請求項１乃至３に記載のプラスチックレンズ。
【請求項５】
少なくとも２種類以上の有機ケイ素化合物と、コロイド状に分散されている無機微粒子とを含む有機反射防止膜形成用のコーティング液であって、
前記有機ケイ素化合物の少なくとも１種以上が、２以上の末端に加水分解可能な官能基と結合しているケイ素を有しており、鎖状構造の途中に少なくとも１つのウレア結合を有している機能性シラン化合物である
ことを特徴とするコーティング液。
【請求項６】
前記機能性シラン化合物は、２つの末端を有する直鎖構造であり、前記直鎖構造の途中に１つのウレア結合を有することを特徴とする請求項５に記載のコーティング液。
【請求項７】
前記機能性シラン化合物は、
式
【化２】
2010038971.tif 000013
（式中、Ｒ１〜Ｒ６は加水分解可能な官能基である。）
であることを特徴とする請求項５又は６に記載のコーティング液。
【請求項８】
有機ケイ素化合物の合計１００質量部中、前記機能性前記シラン化合物の含有量が５〜１５質量部であることを特徴とする請求項７に記載のコーティング液。
【請求項９】
プラスチック基材上にハードコート層を形成する工程と、
前記ハードコート層の上面に有機反射防止膜を形成する工程と、を含むプラスチックレンズの製造方法であり、
前記有機反射防止膜を形成する工程は、
有機反射防止膜用コーティング液を用意する工程と、
前記コーティング液をハードコート層上に塗布する工程と、
塗布された前記コーティング液を硬化させる工程とを含み、
前記コーティング液は、少なくとも２種類以上の有機ケイ素化合物と、コロイド状に分散されている無機微粒子とを含む組成液であり、
前記有機ケイ素化合物の少なくとも１種以上が、２以上の末端に加水分解可能な官能基と結合しているケイ素を有しており、鎖状構造の途中に少なくとも１つのウレア結合を有している機能性シラン化合物である
ことを特徴とするプラスチックレンズの製造方法。
【請求項１０】
前記機能性シラン化合物は、２つの末端を有する直鎖構造であり、前記直鎖構造の途中に１つのウレア結合を有することを特徴とする請求項９に記載のプラスチックレンズの製造方法。
【請求項１１】
前記機能性シラン化合物は、
式
【化３】
2010038971.tif 000014
（式中、Ｒ１〜Ｒ６は加水分解可能な官能基である。）
であることを特徴とする請求項９又は１０に記載のプラスチックレンズの製造方法。
【請求項１２】
前記コーティング液は、有機ケイ素化合物の合計１００質量部中、前記機能性シラン化合物の含有量が５〜１５質量部であることを特徴とする請求項１１に記載のプラスチックレンズの製造方法。
【発明の詳細な説明】
【技術分野】
【０００１】
本発明は、有機反射防止膜が形成されたプラスチックレンズ、有機反射防止膜を形成するためのコーティング液、及び、このコーティング液を用いたプラスチックレンズの製造方法に係わる。
【背景技術】
【０００２】
プラスチックレンズに施す反射防止膜は、例えば、プラスチック基材に塗布されたハードコート層上に、有機系の反射防止膜を湿式で塗布することで形成されている（例えば、特許文献１参照）。ハードコート層は、ルチル型の結晶構造を有する酸化チタン等の金属酸化微粒子、有機ケイ素化合物等からなるシラン化合物、及び、多官能エポキシ化合物から構成されている。また、有機系の反射防止膜は、多孔質シリカ微粒子、有機ケイ素化合物、及び、多官能エポキシから構成されている。
しかし、上述のハードコート層及び反射防止膜の構成では、アルカリ性の溶液に対する耐性が低く、アルカリ性の洗剤等で洗浄した場合に、皮膜が劣化してしまう。
【０００３】
耐アルカリ性を向上させた反射防止膜として、例えば、シロキサン結合及びフッ素アルキレン基により３次元架橋し、フッ素原子を特定比率以上に含有したパーフルオロアルキル基を導入した反射防止膜が提案されている（例えば、特許文献２参照）。
また、ルチル型の結晶構造を有する酸化チタンの金属酸化物微粒子と、有機ケイ素化合物とからなるハードコート層上に、エポキシ基含有有機化合物、シリカ系微粒子、及び、パーフルオロアルキル基を含むシランカップリング剤を導入した反射防止膜を形成することが提案されている（例えば、特許文献３参照）。
【０００４】
【特許文献１】特開２００６−１１１７０２号公報
【特許文献２】特開２００６−１３９２５９号公報
【特許文献３】特開２００７−１０２０９６号公報
【発明の開示】
【発明が解決しようとする課題】
【０００５】
しかしながら、上述のパーフルオロアルキル基を導入した反射防止膜や、パーフルオロアルキル基を含むシランカップリング剤を導入した反射防止膜においても、無機系の反射防止膜に比べて充分な耐アルカリ性を得ることができなかった。
【０００６】
上述した問題の解決のため、本発明においては、耐アルカリ性を向上させた有機反射防止膜を有するプラスチックレンズを提供するものである。
【課題を解決するための手段】
【０００７】
本発明のプラスチックレンズは、プラスチック基材と、プラスチック基材上に形成されているハードコート層と、ハードコート層上に形成されている、少なくとも１層以上の有機反射防止膜とを備えている。
そして、反射防止膜は、加水分解可能な官能基と結合しているケイ素を有する少なくとも２種類以上の有機ケイ素化合物を加水分解、及び、重合して得られる三次元微細構造体と、その三次元微細構造体中にコロイド状に分散している無機微粒子が含まれている。また、有機ケイ素化合物として、加水分解可能な官能基と結合しているケイ素を２以上の末端に有し、鎖状構造の途中に少なくとも１つのウレア結合を有する機能性シラン化合物が含まれている。
【０００８】
上記機能性シラン化合物は、２以上の末端に加水分解基と結合するケイ素を有し、少なくとも１つのウレア結合を有する鎖状分子であればよく、その構造は特に限定されない。なお、この鎖状分子には、枝分かれを有する鎖状分子も含まれる。また、ウレア結合は、構造内に少なくとも１つ以上あればよく、その個数は特に限定されない。例えば、ウレア結合の窒素に結合した炭素鎖が枝分かれしている構成も、本発明の機能性シラン化合物に含まれる。
上記有機ケイ素化合物としては、機能性シラン化合物の他にシランカップリング剤が挙げられる。
【０００９】
また、上述の加水分解可能な官能基は、加水分解が可能な官能基であれば特に限定されない。例えば、メトキシ基、エトキシ基等のアルコキシ基、クロロ基、ブロモ基等のハロゲン基が挙げられる。
機能性シラン化合物の加水分解によって、加水分解可能な官能基がヒドロキシ基に置換された化合物と、加水分解可能な官能基の水素化物とが生成される。このとき生成される加水分解可能な官能基の水素化物は、他の要素への影響が少ない物質であることが好ましい。
例えば、加水分解可能な官能基がアルコキシ基であれば、生成される水素化物がアルコール類となる。そして、生成されるアルコール類は、他の要素への影響が少ない物質である。従って、加水分解可能な官能基は、アルコキシ基であることが好ましい。
【００１０】
本発明における三次元微細構造体とは、シランカップリング剤の重合、又は、前記機能性シラン化合物のウレア結合による原子間力結合（水素結合を含む）により複数の分子が三次元に結合した状態である。
【００１１】
また、本発明のプラスチックレンズは、３次元微細構造体に、機能性シラン化合物の加水分解物が含まれている。そして、機能性シラン化合物はウレア結合を有し、このウレア結合は極性を有している。
そして、ウレア結合の水素は、重なり合う層の界面に露出している酸素や窒素と水素結合を形成する。また、ウレア結合の窒素及び酸素は、重なり合う層の界面に露出している水素と水素結合を形成する。
さらに、機能性シラン化合物の２以上の末端に備えられたケイ素が、シロキサン反応をすることにより無機物質と結合して三次元微細構造に組み込まれる。このため、機能性シラン化合物が安定した状態で固定化される。
従って、プラスチックレンズにおいて、層間の密着性が高まり、アルカリ性溶液に浸漬された過酷な環境下においても、有機反射防止膜の構造が破壊され難くなる。
上述の本発明の構成によれば、有機反射防止膜を備えるプラスチックレンズであっても、耐アルカリ性に優れたプラスチックレンズを得ることができる。
【００１２】
また、本発明は、多層構造の反射防止膜が形成されているプラスチックレンズにも適用することができる。反射防止膜が多層構造の場合には、機能性シラン化合物の加水分解物は、ハードコート層の直上に形成されている層に含まれることが効果的である。
アルカリによる反射膜への浸食は、膜質の異なるハードコート層と反射防止膜との界面に集中しやすい。上述の本発明の構成によれば、有機反射防止膜に含まれる機能性シラン化合物のウレア結合が、ハードコート層の表面に露出する酸素等と水素結合を形成するため、ハードコート層と有機反射防止膜の界面の密着状態が強くなる。従って、ハードコート層と有機反射防止膜の界面がアルカリの浸食に強くなる。
【００１３】
機能性シラン化合物は、２つの末端を有する直鎖構造であり、この直鎖構造の途中に１つのウレア結合を有することが好ましい。
機能性シラン化合物が直鎖構造であり、また、この直鎖構造に１つのウレア結合を有することにより、立体構造が複雑化せず、また、分子内の相互作用による電子状態の変化も抑制される。このため、ウレア結合の水素結合による効果を安定して得ることができる。
上述の機能性シラン化合物は、次の式（１）の構成であることが好ましい。
【００１４】
【化４】
2010038971.tif 000002
【００１５】
（式中、Ｒ１〜Ｒ６は、加水分解可能な官能基である。）
【００１６】
上記式（１）に記載の機能性シラン化合物を用いる場合、コーティング液の組成は、有機ケイ素化合物の合計１００質量部中、機能性シラン化合物の含有量が５〜１５質量部であることが好ましい。
上述のコーティング液を用いて有機反射防止膜を成膜すると、有機反射防止膜の直下層であるハードコート層との密着性が改善される。結果、アルカリによる界面の浸食が抑制され、耐アルカリ性に優れたプラスチックレンズを得ることができる。
【００１７】
また、本発明は、上記機能性シラン化合物を用いた有機反射防止膜を備えるプラスチックレンズの製造方法を提供する。
本発明のプラスチックレンズの製造方法は、プラスチック基材上にハードコート層を形成する工程と、ハードコート層の上面に有機反射防止膜を形成する工程とを含む。
有機反射防止膜を形成する工程は、有機反射防止膜用コーティング液を用意する工程と、コーティング液をハードコート層上に塗布する工程と、塗布したコーティング液を硬化させる工程とを含む。
上述のプラスチックレンズの製造方法は、有機反射防止膜の少なくとも１層をコーティングするコーティング液として、上述の本発明のコーティング液を用意することを特徴とする。
【００１８】
本発明において、形成される有機反射防止膜は、単層構造又は多層構造のいずれの構成であってもよい。例えば、多層構造の有機反射防止膜を形成する場合、少なくとも一つの層を形成するコーティング液に、上述の機能性シラン化合物が含まれていれば、本発明の構成に含まれる。
また、例えば、２層構造の有機反防止膜を有するプラスチックレンズを作製する場合には、両方のコーティング液に機能性シラン化合物が含まれていてもよく、また、基板側、表面側のどちらか一方のコーティング液にのみ機能性シラン化合物が含まれていてもよい。
【００１９】
また、多層構造の場合、ハードコート層と重なり合う最も基板側の有機反射防止膜を形成するコーティング液に上述の機能性シラン化合物が含まれていることが好ましい。
前記機能性シラン化合物の硬化により、ハードコート層の表面と有機反射防止膜の密着性が高くなり、耐アルカリに優れたプラスチックレンズを得ることができる。
【００２０】
本発明のプラスチックレンズは、上述のコーティング液を用いて、上述の製造方法により作製される。本発明によれば、アルカリ性の溶液に浸漬した場合も、有機反射防止膜の剥離が抑制され、耐アルカリ性に優れたプラスチックレンズを提供することができる。
【発明の効果】
【００２１】
本発明によれば、耐アルカリ性に優れた反射防止膜を備えるプラスチックレンズを提供することができる。
【発明を実施するための最良の形態】
【００２２】
以下、本発明の具体的な実施の形態について説明する。
本実施の形態のプラスチックレンズは、レンズの基材となるプラスチック基材と、このプラスチック基材上に積層される、ハードコート層、及び、有機反射防止膜を備える。
また、プラスチック基材とハードコート層との間に、プラスチック基材とハードコート層との密着性を向上させるプライマー層を設けてもよい。また、有機反射防止膜の上面に、さらに、撥水性や防汚性を向上させる撥水層を設けてもよい。
さらに、上述の有機反射防止膜は、異なる組成の有機膜を複数用いた積層構造とすることができる。
【００２３】
プラスチック基材に適用する材料としては、通常のプラスチックレンズに適用可能な樹脂組成物であれば特に限定されずに使用することができる。プラスチックレンズに適用可能な樹脂組成物としては、例えば、アリルジグリコールカーボネート、ポリメチルメタクリレート、ジアリルカーボネート、メタクリレート、ウレタンメタクリレート、ウレタン系樹脂、ポリカーボネート、ポリエステルメタクリレート、チオウレタン系樹脂、エピスルフィド系樹脂が挙げられる。
【００２４】
ハードコート層は、例えば、無機微粒子と有機ケイ素化合物とから形成される。
ハードコート層は、干渉縞の発生を抑えるために、上述のプラスチック基材と同程度の屈折率を備えることが必要である。このため、プラスチック基材に高屈折率の素材を用いた場合には、ハードコート層にも高屈折率が要求される。ハードコート層において高屈折率を得るために、高い屈折率を有する無機微粒子が適宜選択して添加される。
【００２５】
ハードコート層を形成する無機微粒子としては、酸化チタン、酸化ケイ素、酸化ジルコニウム、酸化アルミニウム、酸化鉄、酸化アンチモン、酸化スズ、酸化タングステン、または、これらの複合体等が挙げられ、酸化チタン、酸化ケイ素、酸化ジルコニウム、酸化スズが好ましい。
【００２６】
また、ハードコート層の屈折率を調整するために、無機微粒子表面を他の金属酸化物及びその微粒子によって改質及び結合させた複合無機微粒子を使用しても良い。例えば、金属錯体化合物微粒子として酸化チタンを用いた場合、溶媒に分散させた酸化チタン微粒子にテトラアルコキシシラン（例えば、テトラエトキシシラン）を添加し、所定の温度と時間で撹拌し、酸化チタン微粒子表面を酸化ケイ素によって改質及び酸化ケイ素微粒子を結合させることができる。また、屈折率は酸化チタン微粒子表面の酸化ケイ素による改質量及び酸化ケイ素微粒子の結合量で調整することができる。
【００２７】
ハードコート層において、有機ケイ素化合物と無機微粒子との混合比は、目的とするハードコート層の硬度や、屈折率により決定される。例えば、ハードコート層中の無機微粒子の配合量は、５〜８０質量％であることが好ましい。
ハードコート層への無機微粒子の配合量が少ないと、ハードコート層の耐摩耗性が低下する。また、ハードコート層への無機微粒子の配合量が多いと、ハードコート層にクラックを生じることがある。
【００２８】
ハードコート層を形成する有機ケイ素化合物は、ハードコート層においてバインダとして用いられる。この有機ケイ素化合物として、例えば、各種アルコキシシランが挙げられる。好ましいアルコキシシランとして、テトラアルコキシシラン、トリアルコキシシランが挙げられる。有機ケイ素化合物は単体で、又は、二種以上を混合した状態で用いられる。例えば、プラスチック基材との高い接着性が要求されるときには、アルコキシシランにエポキシ基（グリシドキシ基、グリシジル基含む）を導入したものを含有させてもよい。
【００２９】
また、上述のハードコート層は、有機ケイ素化合物及び無機微粒子の他に、必要に応じて、界面活性剤、紫外線吸収剤、酸化防止剤、光安定剤等をハードコート層の物性に影響を与えない限度において添加することができる。
【００３０】
また、ハードコート層の形成は、ディッピング法、スピンコート法、スプレーコート法、ロールコート法、あるいは、フローコート法により、上述のハードコート組成物の溶液を塗布した後、４０〜２００℃の温度で数時間加熱乾燥することにより行う。
【００３１】
なお、ハードコート層の層厚は、０．０５〜３０μｍであることが好ましい。層厚が０．０５μｍ未満では、プラスチックレンズの硬度や耐擦過性等が低下する。また、層厚が３０μｍを越えると光学歪みの発生や、表面の平滑性が損なわれることがある。
【００３２】
有機反射防止膜は、上述のハードコート層上に形成される。有機反射防止膜は、有機ケイ素化合物と、無機微粒子とから構成される。
【００３３】
上述の有機ケイ素化合物は、シランカップリング剤と、後述する下記一般式（１）に示す構造の機能性シラン化合物から形成される。
シランカップリング剤としては、トリアルコキシシランが好ましい。シランカップリング剤は、単体で、又は、二種以上混合した状態で用いることができる。
【００３４】
トリアルコキシシランは、例えば、炭素数１〜８のアルコキシ基を有し、より好ましくは炭素数１〜４のアルコキシ基を有する。
また、トリアルコキシシランにおいてケイ素原子に結合するアルコキシ基以外の基としては、例えば、メチル基、エチル基、ｎ−プロピル基、ｉ−プロピル基、ｎ−ブチル基、ｓ−ブチル基、ｔ−ブチル基等の炭素数１〜８のアルキル基、ビニル基、アリル基、ブテニル基、ヘキセニル基、オクテニル基等の炭素数２〜１０のアルケニル基、フェニル基、トリル基、キシリル基、ナフチル基等炭素数６〜１０のアリール基、ベンジル基、フェネチル基、フェニルプロピル基、ナフチルメチル基等の炭素数７〜１０のアラルキル基、ハロゲン原子、エポキシ基（グリシドキシ基、グリシジル基含む）、アミノ基、メルカプト基、シアノ基、（メタ）アクリロイルオキシ基等を用いることができる。また、好ましくは炭素数１〜８のアルキル基、グリシドキシ基、アミノ基である。
また、これらの炭化水素基には官能基が導入されていてもよい。導入される官能基としては、例えば、ハロゲン原子、エポキシ基（グリシドキシ基、グリシジル基を含む）、アミノ基、メルカプト基、シアノ基、（メタ）アクリロイルオキシ基等が好ましい。
【００３５】
上述のトリアルコキシシランとしては、例えば、メチルトリメトキシシラン、３−グリシドキシプロピルトリメトキシシラン、３−グリシドキシプロピルトリエトキシシラン、ビニルトリエトキシシラン、３−（メタクリロキシプロピル）トリメトキシシラン、（２，３−エポキシシクロヘキシル）トリメトキシシラン、（３，４−エポキシシクロヘキシル）トリメトキシシラン、３−アミノプロピルトリメトキシシラン、Ｎ−フェニル−３−アミノプロピルトリメトキシシラン、３−メルカプトプロピルトリメトキシシラン、３−クロロプロピルトリメトキシシラン等が挙げられ、好ましくはメチルトリメトキシシラン、３−グリシドキシプロピルトリメトキシシラン、３−グリシドキシプロピルトリエトキシシラン、３−アミノプロピルトリエトキシシラン、３−（メタクリロキシプロピル）トリメトキシシラン、であり、特に好ましくは、３−グリシドキシプロピルトリメトキシシラン、３−グリシドキシプロピルトリエトキシシラン、３−イソシアネートプロピルトリエトキシシランである。
【００３６】
さらに、本実施の形態の有機反射防止膜は、上述のシランカップリング剤の他に、２以上の末端に加水分解可能な官能基と結合しているケイ素を有し、鎖状構造の途中にウレア結合を備えている機能性シラン化合物を添加することにより形成される。
この機能性シラン化合物は、化合物の枝分かれの状態やウレア結合の個数は特に限定されない。具体的な機能性シラン化合物として、１，３-ビス-（3-（トリエトキシシリル）プロピル）ウレア、１−（３−（トリエトキシシリル）プロピル）−３−（３−（トリメトキシシリル）プロピル）ウレア、1−メチル−３−（３−（トリエトキシシリル）プロピル）−１−（３−（トリメトキシシリル）プロピル）ウレア、１，１，３−トリス（３−（トリエトキシシリル）プロピル）ウレア、１，３−ビス（３−（トリメトキシシリル）プロピル）ウレア、Ｎ１，Ｎ４−ビス（３−（トリメトキシシリル）プロピル）ピペラジン−１，４−ジカルボジキシアミド、１，１'−（エタン−１，２−ジイル）ビス（３−（３−（トリエトキシシリル）プロピル）ウレア）、１，１'−（ヘキサン−１，６−ジイル）ビス（３−（３−（トリエトキシシリル）プロピル）ウレア）、１，１'−（ヘキサン−１，６−ジイル）ビス（３，３−ビス（３−（トリエトキシシリル）プロピル）ウレア）、Ｎ１，Ｎ４−ビス（３−（トリメトキシシリル）プロピル）ピペラジン−１，４−ジカルボキシアミド、Ｎ１−（３−（トリエトキシシリル）プロピル）−Ｎ４−（３−（トリメトキシシリル）プロピル）ピペラジン−１，４−ジカルボキシアミドが挙げられる。
特に、下記一般式（１）に示される機能性シラン化合物が好ましい。
【００３７】
【化５】
2010038971.tif 000003
【００３８】
（式中、Ｒ１〜Ｒ６は、加水分解可能な官能基を示す。）
【００３９】
機能性シラン化合物の合成方法は特に限定されない。例えば、一つの末端にアミノ基を有し、他の末端に加水分解可能な官能基と結合しているケイ素を有するシラン化合物と、一つの末端にイソシアネート基を有し、他の末端に加水分解可能な官能基と結合しているケイ素を有するシラン化合物とを、反応させることにより合成することができる。この合成では、一方のシラン化合物のイソシアネート基と、他方のシラン化合物のアミノ基とがウレア結合することにより、機能性シラン化合物が得られる。
【００４０】
具体的な合成方法として、上述の一般式（１）で示した構成の機能性シラン化合物の合成方法を説明する。
機能性シラン化合物（１）は、下記一般式（２）に示す化合物と、下記一般式（３）に示す化合物とを反応させることより形成される。
【００４１】
【化６】
2010038971.tif 000004
【００４２】
（式中、Ｒ１〜Ｒ３は、加水分解可能な官能基を示す。）
【００４３】
【化７】
2010038971.tif 000005
【００４４】
（式中、Ｒ４〜Ｒ６は、加水分解可能な官能基を示す。）
【００４５】
機能性シラン化合物（１）の具体的な例としては、下記式（４）で示される構造の１，３−ビス−（３−（トリエトキシシリル）プロピル)ウレア（以下、Ｂ−ＴＥＳＵと称す）を挙げることができる。
【００４６】
【化８】
2010038971.tif 000006
【００４７】
Ｂ−ＴＥＳＵは、下記式（５）に示す３−アミノプロピルトリエトキシシランと、下記式（６）に示す、３−イソシアネートプロピルトリエトキシシランを、適量の溶媒中で化学量論的に反応させることにより生成することができる。溶媒は、イソシアネート基やアミノ基と実質的に反応しないものを適宜選択して使用すればよく、例えば、４−ヒドロキシ−４−メチル−２−ペンタノン（慣用名：ジアセトンアルコール）を使用することができる。
【００４８】
【化９】
2010038971.tif 000007
【００４９】
【化１０】
2010038971.tif 000008
【００５０】
上述の機能性シラン化合物（１）は、鎖状構造の途中にウレア結合を有し、末端に、アルキルジエトキシシラン、又は、トリエトキシシランといった加水分解可能な官能基と結合したケイ素を有する。例えば、上述のＢ−ＴＥＳＵは、中央部分にウレア結合を有し、両末端にトリエトキシシランを有する。
そして、機能性シラン化合物（１）が中央部分に有するウレア結合の強い極性基により、ハードコート層の表面に露出している酸素や水素と水素結合を形成し、有機反射防止膜とハードコート層との密着性を高くすることができる。また、この密着性の向上により、アルカリ性溶液に浸漬した際の有機反射防止膜の剥離を抑制することができる。このため、この有機反射防止膜を備えるプラスチックレンズの耐アルカリ性を向上させることができる。
【００５１】
有機反射防止膜中に含まれる機能性シラン化合物（１）の配合量は、有機ケイ素化合物の合計１００質量部中、機能性シラン化合物（１）が５〜１５質量部であることが好ましい。機能性シラン化合物（１）の配合量が１５質量部を超えると、有機反射防止膜中のシランカップリング剤の配合量が少なくなるため、有機反射防止膜に脆性が生じてしまい、脆性に由来する剥がれが生じやすくなる。また、配合量が５質量部未満では、有機反射防止膜中の機能性シラン化合物（１）の配合量が少なく、機能性シラン化合物（１）による作用が発現されにくくなる。機能性シラン化合物（１）の場合において、配合量を５〜１５質量部に調整することにより、有機反射防止膜の耐アルカリ性を効果的に向上させることができる。
【００５２】
上述のシランカップリング剤、及び、機能性シラン化合物（１）は、溶媒に溶解して溶液として使用することが可能である。
使用する溶媒としては特に限定されないが、例えば、メタノール、エタノール、イソプロパノール、ブタノール、２−メトキシエタノール、ジアセトンアルコール及び１−メトキシ２−プロパノールなどのアルコ−ル類、ジメチルホルムアミドなどのアミド類、水等が好ましい。
有機反射防止膜における上述の溶媒の含有量は、シランカップリング剤と機能性シラン化合物（１）の合計１００質量部に対し４００〜２００００質量部であると好ましく、９００〜１００００質量部であるとさらに好ましい。
【００５３】
また、シランカップリング剤、及び、機能性シラン化合物（１）を含有する溶液には、有機反射防止膜の屈折率を調整するために、フッ素置換アルキル基を有する有機ケイ素化合物を添加してもよい。
有機反射防止膜に添加されるフッ素置換アルキル基を有する有機ケイ素化合物としては、例えば、以下の一般式で表される化合物が挙げられる。
【００５４】
【化１１】
2010038971.tif 000009
【００５５】
（式中、Ｒ７は、炭素数１〜８のアルキル基、例えば、メチル基、エチル基、ｎ−プロピル基、ｉ−プロピル基、ｎ−ブチル基、ｓ−ブチル基、ｔ−ブチル基であり、ｘは３〜２０の整数であり、ａ＋ｂ＝２ｘ＋１である。）
【００５６】
上記の一般式（７）で示される有機ケイ素化合物としては、例えば、（トリデカフルオロ−１，１，２，２−テトラヒドロオクチル）トリエトキシシラン、（トリデカフルオロプロピルテトラヒドロオクチル）トリエトキシシラン、トリフルオロプロピルトリメトキシシラン、（ヘプタデカフルオロ−１，１，２，２−テトラヒドロデシル）トリエトキシシランが挙げられる。
【００５７】
また、有機反射防止膜の屈折率を調整するために、微粒子状金属酸化物や、微粒子状金属ハロゲン化物等の無機微粒子が添加される。有機反射防止膜には、上述のハードコート層に用いられる無機微粒子と同じものが使用でき、例えば、酸化チタン、酸化ケイ素、酸化ジルコニウム、酸化アルミニウム、酸化鉄、酸化アンチモン、酸化スズ、酸化タングステン、フッ化マグネシウム、又は、これらの複合体等が使用できる。また、特に、屈折率、透明性、分散安定性等から、低屈折率の層を形成するには、酸化ケイ素を主体とする微粒子が好ましく、高屈折率の層を形成するには、酸化チタン、酸化ジルコニウム、酸化スズを主体とする無機酸化微粒子が好ましい。
なお、有機反射防止膜の屈折率の調整は、微粒子の形状を工夫することで行うことができる。例えば、微粒子を中空状にすることで、膜全体の屈折率を低下させることができる。
有機反射防止膜に添加される無機微粒子の粒径としては、通常２０〜２００ｎｍであり、２０〜６０ｎｍが好ましい。
【００５８】
また、有機反射防止膜の屈折率を調整するため、上述のハードコート層と同様に、無機微粒子表面を他の金属酸化物及びその微粒子によって改質及び結合させた複合微粒子状金属酸化物を使用しても良い。
例えば、金属錯体化合物微粒子として酸化チタンを用いた場合、酸化チタン微粒子表面を酸化ケイ素によって改質及び酸化ケイ素微粒子を結合させたものを用いることができる。
【００５９】
有機反射防止膜における無機微粒子の含有量としては、シランカップリング剤及び機能性シラン化合物（１）の合計１００質量部に対し１７〜１００質量部であることが好ましく、２５〜６７質量部であることがより好ましい。１７質量部以下になると、有機ケイ素化合物の成分が過多になり、膜質が柔らかくなってしまうため、有機反射防止膜の耐摩耗性が得られにくくなる。また、１００質量部以上であると、無機微粒子が過多になり、有機反射防止膜の膜質が脆くなる。このように、無機微粒子が上述の範囲を外れると、硬い膜質の有機反射防止膜を得難くなる。
【００６０】
また、有機反射防止膜においてシランカップリング剤、及び、機能性シラン化合物（１）を含有するコーティング液には、必要に応じて反応を促進するための硬化剤を含有させることができる。また、溶液の塗布時における濡れ性を向上させ、反射防止膜の平滑性を向上させる目的で界面活性剤等を含有させることができる。さらに、紫外線吸収剤、酸化防止剤、光安定剤等も硬化膜の物性に影響を与えない限り添加することができる。
【００６１】
硬化剤としては、例えば、アリルアミン、エチルアミンなどのアミン類、またルイス酸やルイス塩基を含む各種酸や塩基、例えば有機カルボン酸、クロム酸、次亜塩素酸、ホウ酸、過塩素酸、臭素酸、亜セレン酸、チオ硫酸、オルトケイ酸、チオシアン酸、亜硝酸、アルミン酸、炭酸などを有する塩又は金属塩、さらにアルミニウム、ジルコニウム、チタニウムを有する金属アルコキシド又はこれらの金属キレート化合物などが挙げられる。
【００６２】
硬化剤としては、特に耐擦傷性の観点から、アセチルアセトネート金属塩が好ましい。アセチルアセトネート金属塩としては、例えば、下記一般式（８）に表わされる金属塩が挙げられる。
【００６３】
【化１２】
2010038971.tif 000010
【００６４】
（式中、Ｍ１はＡｌ（ＩＩＩ）、Ｚｎ（ＩＩ）、Ｔｉ（ＩＶ）、Ｃｏ（ＩＩ）、Ｆｅ（ＩＩ）、Ｃｒ（ＩＩＩ）、Ｍｎ（ＩＩ）、Ｖ（ＩＩＩ）、Ｖ（ＩＶ）、Ｃａ（ＩＩ）、Ｃｏ（ＩＩＩ）、Ｃｕ（ＩＩ）、Ｍｇ（ＩＩ）又はＮｉ（ＩＩ）、Ｒ８は炭素数１〜８の炭化水素基、ｎ１＋ｎ２はＭ１の価数に相当する数字で２，３又は４であり、ｎ２は０，１又は２である。）
【００６５】
有機反射防止膜における硬化剤の含有量としては、組成物固形分を基準として、シランカップリング剤、及び、機能性シラン化合物（１）の合計１００質量部に対し０．１〜３質量部であると好ましく、０．１〜１質量部であるとさらに好ましい。
【００６６】
また、本実施の形態の有機反射防止膜は、屈折率の異なる複数の層が積層されることにより多層反射防止膜を構成することができる。
多層反射防止膜としては、最外層が低屈折率層となるように高屈折率層と低屈折率層を交互に積層させればよい。各層の具体的な層厚は、レンズ基板の屈折率、及び、反射防止膜とハードコート層の屈折率により適宜調製される。例えば、ｎλ／４ごとの光学膜厚を微調整することで各層の膜厚を制御して、膜の構成を決定することができる。なお、上記ｎは整数である。また、λは波長であり、例えば、５００〜５５０ｎｍである。
【００６７】
また、２層構造の有機反射防止膜において、反射防止膜は、基板側から高屈折率層（第１の反射防止層）、低屈折率層（第２の反射防止層）で構成することができる。このとき、高屈折率層及び低屈折率層の屈折率は、特に限定されない。
また、低反射率を付与する観点から、低屈折率層と高屈折率層との屈折率の差が、例えば、０．１５〜０．４の範囲であることが好ましい。さらに、０．２〜０．４の範囲が好ましく、特に０．２２〜０．３８の範囲であることが好ましい。
各層の好ましい屈折率の範囲は、低屈折率層の屈折率が１．３０〜１．５５、より好ましくは、１.４０〜１．５０である。また、高屈折率層の屈折率が１．４８〜１．８８、より好ましくは、１．６０〜１．８５である。
高屈折率層及び低屈折率層は、上述の材料を適宜選択することにより形成することができる。
【００６８】
また、２層構造の有機反射防止膜では、高屈折率層（第１の反射防止層）における無機微粒子の含有量は、有機ケイ素化合物の合計１００質量部に対し４００〜９００質量部であることが好ましく、４５０〜６５０質量部であることがより好ましい。４００質量部以下になると、有機ケイ素化合物の成分が過多になり、有機反射防止膜としての膜質が柔らかくなり、耐摩耗性が得られにくくなる。また、９００質量部以上であると、無機微粒子が過多になり、有機反射防止膜の膜質が脆くなる。
また、低屈折率層（第２の反射防止層）における無機微粒子の含有量は、有機ケイ素化合物の合計１００質量部に対し１００〜４００質量部であることが好ましく、１５０〜２３０質量部であることがより好ましい。第２の反射防止層における無機微粒子の含有量が１００質量部以下になると、有機ケイ素化合物の成分が過多になり、有機反射防止膜としての膜質が柔らかくなり、耐摩耗性が得られにくくなる。また、４００質量部以上であると、無機微粒子が過多になり、有機反射防止膜の膜質が脆くなる。
このように、第１及び第２の反射防止層における無機微粒子の含有量が、上記の範囲を外れると、硬い膜質の有機反射防止膜を得難くなる。
【００６９】
なお、有機反射防止膜の多層構造は、上述のように２層で構成する場合に限らず、３層以上の積層構造とすることができる。また、必要に応じて、高屈折率層と低屈折率層の中間の屈折率を有する中屈折率層を備えることが可能である。
中屈折率層は、低屈折率層や高屈折率層と同様に、シランカップリング剤と無機微粒子等で構成される層である。また、中屈折率層の屈折率は、無機微粒子の構成により調整される。
例えば、有機反射防止膜の多層膜を３層で形成する場合には、プラスチック基材を基準にして、中屈折率層、高屈折率層、低屈折率層の順に形成することで、反射率を低く制御することができる。
【００７０】
多層反射防止膜とした場合、上述の機能性シラン化合物（１）は、すべての層のコーティング液に添加されていてもよく、また、特定の層を形成するためのコーティング液のみに添加されていてもよい。例えば、ハードコート層と接する層を形成する、最も基板側の層のコーティング液に添加されていれば、ハードコート層と有機反射防止膜との密着性を向上させることができる。例えば、上述の２層構造の有機反射防止膜の場合には、ハードコート層と重なり合う高屈折率層側に上述の機能性シラン化合物（１）が添加されていることにより、ハードコート層との密着性を向上させることができる。
また、上述の３層構造の有機反射防止膜の場合には、ハードコート層と重なり合う中屈折率層に、上述の機能性シラン化合物（１）が添加されていることにより、ハードコート層との密着性を向上させることができる。
そして、本実施の形態の有機反射防止膜を備えるプラスチックレンズの耐アルカリ性を向上させることができる。
【００７１】
本実施の形態において、有機反射防止膜の形成方法は特に限定されないが、例えば、浸漬塗布法、スピンコーティング法等が挙げられ、膜厚の制御の容易性からスピンコーティング法が好ましく用いられる。
有機反射防止膜は、コーティング液を塗布した後、通常熱をかけて硬化させる。その温度は通常５０℃〜１２０℃であり、好ましくは７０℃〜１００℃である。硬化時間は通常５分以上であり、好ましくは１５分以上である。また、膜の硬化速度を速めるために塩基性触媒処理溶液を用いることができる。その処理溶液は特に限定されないが、アンモニアや水酸化ナトリウム、水酸化カリウム等のアルカリ化合物などを使用することができる。その希釈溶媒としては、例えば、水、アルコール類、エーテル類又はそれらの混合溶液などが挙げられる。
【００７２】
また、本実施の形態のプラスチックレンズの表面には、フッ素含有アルコキシシラン化合物を含有する溶液を用いた、撥水膜を形成することができる。
【００７３】
また、本実施の形態のプラスチックレンズでは、必要に応じてプライマー層が形成される。プライマー層は、上述のプラスチック基材表面と、上述のハードコート層の双方の界面に形成される。そして、プラスチック基材とハードコート層双方への密着性を向上させることができる。また、プライマー層を形成することにより、プラスチック基材の表面処理膜の耐久性を向上させることができる。さらに、プライマー層が外部からの衝撃吸収層として作用し、プラスチックレンズの耐衝撃性を向上させることができる。
プライマー層を構成する材料は特に限定されず、レンズ基板の材質や、ハードコート層の材質により適宜選択することができる。
例えば、プライマー層を構成する材料としては、例えば、ポリウレタン樹脂、ポリエステル樹脂、エポキシ樹脂、メラミン樹脂、又は、ポリウレタンアクリレート樹脂を用いることができる。好ましいプライマー層の材料としては、成膜時にポリエステルポリオールとポリエーテルポリオールとイソシアネートを反応重合させたポリウレタン樹脂が挙げられる。また、基板やハードコートとの屈折率差をなくすために、プライマー層は、上記ポリマー成分中に、金属酸化物等の無機微粒子を分散させた構成とすることができる。
【００７４】
以下、実施例により本発明を具体的に説明する。なお、実施例の特徴を最初に列記する。
（特徴１）
有機反射防止膜は２層構造である。
２層構造で形成することにより、低屈折率レンズ基材であっても高い反射防止効果を得ることができる。
（特徴２）
機能性シラン化合物は、コーティング液の調製時に合わせて要時合成する。
要時合成することにより、機能性シラン化合物の凝集や溶媒和によるゲル化や分解といった変質を抑制することができる。
（特徴３）
機能性シラン化合物の合成には、ジアセトンアルコールを溶媒として用いる。
機能性シラン化合物の合成反応は発熱反応である。ジアセトンアルコールは沸点が高く、安定して反応を進行させることができる。さらに、ジアセトンアルコールは、イソシアネート基やアミノ基との反応性が実質的に無いため、溶媒との副反応が効果的に抑制される。合成時の発熱を用いることにより、ウレア結合反応の溶媒による阻害が生じにくくなり、高純度の機能性シラン化合物溶液を得ることができる。
（特徴４）
有機反射防止膜のコーティング液には、シランカップリング剤として末端にグリシドキシ基を有するシランカップリング剤を使用している。
グリシドキシ基を有するシランカップリング剤を使用することにより、緻密な三次元微細構造を実現することができる。
（特徴５）
有機反射防止膜のコーティング液には、ジアセトンアルコールを主体とする溶媒を用いる。
この溶媒を用いることにより、無機微粒子の分散性と有機ケイ素化合物の安定性が維持されたコーティング液を得ることができる。また、機能性シラン化合物の合成に用いる溶媒と同じ溶媒を適用することにより、コーティング液に含まれる機能性シラン化合物を均質に混合することができる。
（特徴６）
有機反射防止膜は、スピンコート法により形成する。
スピンコート法を採用することで、面上に膜厚の分布が生じにくくなり、ハードコート層と機能性シラン化合物を含む有機反射防止膜との密着状態が一様な、プラスチックレンズを得ることができる。さらに、一様な膜厚であることから、反射防止効果が面上で分布していないプラスチックレンズを得ることができる。
また、スピンコート法は、同一の条件下で成膜することにより、レンズ毎に個体差が生じにくく、耐アルカリ性に優れるプラスチックレンズを安定して得ることができる。
【００７５】
（実施例１）
（１）プラスチック基材
プラスチック基材として、屈折率１．５０、中心厚２．０ｍｍ、レンズ度数０．００のジエチレングリコールビスアリルカーボネートを用いた。
【００７６】
（２）ハードコート層の形成
ガラス製容器に、コロイダルシリカ（スノーテックス−４０、日産化学（株）製）９０質量部、有機ケイ素化合物のメチルトリメトキシシラン８１．６質量部、γ−グリシドキシプロピルトリメトキシシラン１７６質量部、０．５Ｎ塩酸２．０質量部、酢酸２０質量部、及び、水９０質量部を加え、室温にて８時間撹拌後、室温にて１６時間放置して加水分解溶液を得た。この溶液に、イソプロピルアルコール１２０質量部、ｎ−ブチルアルコール１２０質量部、アルミニウムアセチルアセトネート１６質量部、シリコーン系界面活性剤０．２質量部、紫外線吸収剤０．１質量部を加え、室温にて８時間撹拌後、室温にて２４時間熟成させハードコート組成物の溶液を得た。
次に、アルカリ水溶液で前処理したプラスチック基材を、ハードコート組成物の溶液中に浸漬させた。浸漬終了後、引き上げ速度２０ｃｍ／分でプラスチック基材を引き上げ、熱硬化処理を施してハードコート層をプラスチック基材の両面に形成した。
【００７７】
（３）有機反射防止膜の形成
〔機能性シラン化合物（Ｂ−ＴＥＳＵ）の合成〕
ガラス容器に、ジアセトンアルコール３０．０質量部、γ−アミノプロピルトリエトキシシラン（ＫＢＥ９０３、信越化学（株）製）３．９質量部、γ−イソシアナトプロピルトリエトキシシラン（ＫＢＥ９００７、信越化学（株）製）４．４質量部を加え、４時間撹拌して機能性シラン化合物（Ｂ−ＴＥＳＵ）を７．３質量部含む、Ｂ−ＴＥＳＵ溶液３７．３質量部を調製した。
【００７８】
〔有機反射防止膜の第１層用コーティング液の調製１：有機ケイ素化合物の加水分解〕
調製したＢ−ＴＥＳＵ溶液に、γ−グリシドキシプロピルトリメトキシシラン（ＫＢＭ４０３、信越化学（株）製）を加えて混合した。このとき、γ−グリシドキシプロピルトリメトキシシランは、溶液中に含まれるＢ−ＴＥＳＵ１質量部に対して１９質量部になるように混合した。これに０．０１ｍｏｌ／Ｌの濃度の塩酸を撹拌しながら滴下し、７０℃環境下で５時間撹拌しながら放置した。
以上の方法により、有機ケイ素化合物（γ−グリシドキシトリメトシシシラン、及び、Ｂ−ＴＥＳＵ）の加水分解物を得た。
【００７９】
〔有機反射防止膜の第１層用コーティング液の調製２：各要素の混合〕
次に、酸化チタンを主成分とする微粒子のメタノールゾル（オプトレイク１１２０Ｚ：商品名、触媒化成工業（株）製、固形分濃度２０質量％）２７０質量部を撹拌しながら、ジアセトンアルコールを主体とする溶媒９５０質量部を混合した。
次に、調製した有機ケイ素化合物の加水分解物７０質量部を滴下し、硬化剤としてアルミニウムアセチルアセトネート５質量部を添加した。
以上の方法により、有機ケイ素化合物と無機微粒子との和算割合が、２．５質量％の有機反射防止膜の第１層用コーティング液を作製した。
【００８０】
〔有機反射防止膜の第２層用コーティング液の調製〕
ガラス容器に、有機ケイ素化合物として、シランカップリング剤であるγ−グリシドキシプロピルトリメトキシシラン（ＫＢＭ４０３、信越化学（株）製）を６０質量部、酸化ケイ素を主成分とする微粒子のメタノールゾル（スノーテックス−４０：商品名、日産化学（株）製、固形分濃度３０質量％）を１６０質量部、反応調整用にエタノールを２６０質量部入れ、一時間撹拌した。その後、撹拌しながら、０．０１ｍｏｌ／Ｌの塩酸３０質量部を滴下し、５０℃の環境下に５時間撹拌しながら放置した。これにより、γ−グリシドキシプロピルトリメトキシシランの加水分解物を含む溶液を得た。
次に、γ−グリシドキシプロピルトリメトキシシランの加水分解物を含む溶液に、硬化剤であるアルミニウムアセチルアセトネート２．５質量部を添加した。その後、ジアセトンアルコールを主成分とする溶媒と混合し、有機ケイ素化合物（γ−グリシドキシプロピルトリメトキシシランの加水分解物）と無機微粒子との和算割合が、２．５質量％の有機反射防止膜の第２層用コーティング液を作製した。
【００８１】
〔有機反射防止膜の成膜〕
次に、ハードコート層が形成されたプラスチック基材に、上述の有機反射防止膜の第１層用コーティング液をスピンコーティングし、熱硬化処理を行った。
次に、有機反射防止膜の第１層の表面に、上述の有機反射防止膜の第２層用コーティグ液をスピンコーティングし、熱硬化処理を行った。
以上の行程により、実施例１のプラスチックレンズを作製した。
【００８２】
（実施例２）
有機反射防止膜の第１層用コーティング液を調製する際、機能性シラン化合物（Ｂ−ＴＥＳＵ）の配合量を３質量部とし、γ−グリシドキシプロピルトリメトキシシランの配合量を１７質量部とした以外は、実施例１と同様の方法で実施例２のプラスチックレンズを作製した。
【００８３】
（実施例３）
有機反射防止膜の第１層用コーティング液を調製する際、機能性シラン化合物（Ｂ−ＴＥＳＵ）の配合量を５質量部とし、γ−グリシドキシプロピルトリメトキシシランの配合量を１５質量部とした以外は、実施例１と同様の方法で実施例３のプラスチックレンズを作製した。
【００８４】
（比較例１）
有機反射防止膜の第１層用コーティング液を調製する際、機能性シラン化合物（Ｂ−ＴＥＳＵ）を加えずに、γ−グリシドキシプロピルトリメトキシシランの配合量を２０質量部とした以外は、実施例１と同様の方法で比較例１のプラスチックレンズを作製した。
【００８５】
上述の実施例及び比較例において作製したプラスチックレンズの耐アルカリ性の評価を以下のようにして行った。耐アルカリ性試験の結果を表１に示す。
〔耐アルカリ性〕
２０℃の１０質量％の水酸化ナトリウム水溶液中に、実施例及び比較例で作製したレンズを１５分浸漬した。レンズを取り出して水洗浄した後、プラスチックレンズの外観を観察し、膜剥がれの様子を確認した。
ＵＡ：点状剥がれがほとんどない。
Ａ  ：全体的に小さな０．１ｍｍ以下の点状剥がれがある。または直径約０．３ｍｍの点状剥がれが少しある。
Ｂ  ：Ａよりも剥がれの密度が高く、大きめの剥がれの割合が高い。
Ｃ  ：全体的に０．３ｍｍ程度の剥がれが占めるか、小さい剥がれの密度が高い。
Ｄ  ：一目見て全体が白いと感じる程度に剥がれが密に出ている。この程度以下は全てＤとする。
【００８６】
【表１】
2010038971.tif 000011
【００８７】
表１に示した結果より、機能性シラン化合物の配合量を１質量部とし、γ−グリシドキシプロピルトリメトキシシランの配合量を１９質量部とした実施例１のプラスチックレンズが、他のプラスチックレンズよりもよい結果が得られた。
また、機能性シラン化合物の配合量を３質量部とし、γ−グリシドキシプロピルトリメトキシシランの配合量を１７質量部とした実施例２のプラスチックレンズは、実施例１のプラスチックレンズには劣るものの、よい結果が得られた。
この結果から、有機反射防止膜に機能性シラン化合物を加えることにより、プラスチックレンズの耐アルカリ性を向上させることができたと考えられる。
【００８８】
また、機能性シラン化合物の配合量を５質量部とし、γ−グリシドキシプロピルトリメトキシシランの配合量を１５質量部とした実施例３のプラスチックレンズは、γ−グリシドキシプロピルトリメトキシシランの配合量が少ないため、有機反射防止膜とハードコート層との脆性が増加して、剥離が生じたものと考えられる。
【００８９】
本発明は、上述の構成に限定されるものではなく、本発明の要旨を逸脱しない範囲でその他様々な構成が取り得る。